(57)【要約】【課題】構造体自体の更なる小型化を可能とし、耐久性に優れた合成樹脂製の微細構造体を提供することを目的とする。【解決手段】本発明は、一方の面に開口する一又は複数の微細空間を有する微細構造体であって、上記一又は複数の微細空間を区画する隔壁の平均厚さ（Ｔ）が２０μｍ以上３５０μｍ以下であり、基材としてシリコーン樹脂が用いられていることを特徴とする。上記一又は複数の微細空間の深さ（Ｄ）の隔壁の平均厚さ（Ｔ）に対するアスペクト比（Ｄ／Ｔ）としては２以上２５以下が好ましい。また、当該微細構造体は、微細粒子を含有するとよい。【選択図】図１
2011183512.tif 000002
【特許請求の範囲】
【請求項１】
一方の面に開口する一又は複数の微細空間を有する微細構造体であって、
上記一又は複数の微細空間を区画する隔壁の平均厚さ（Ｔ）が２０μｍ以上３５０μｍ以下であり、
基材としてシリコーン樹脂が用いられていることを特徴とする微細構造体。
【請求項２】
上記一又は複数の微細空間の深さ（Ｄ）の隔壁の平均厚さ（Ｔ）に対するアスペクト比（Ｄ／Ｔ）が２以上２５以下である請求項１に記載の微細構造体。
【請求項３】
微細粒子を含有する請求項１又は請求項２に記載の微細構造体。
【請求項４】
上記複数の微細空間が格子状パターンで配設されている請求項１、請求項２又は請求項３に記載の微細構造体。
【請求項５】
タイプＡデュロメータ硬度が２０以上１２０以下である請求項１から請求項４のいずれか１項に記載の微細構造体。
【請求項６】
上記一又は複数の微細空間が他方の面に開口している請求項１から請求項５のいずれか１項に記載の微細構造体。
【請求項７】
上面に複数の線溝を有する柱状の微細構造体成形用型であって、
上記複数の線溝が、格子状に形成され、かつ両端が側面に開口していることを特徴とする微細構造体成形用型。
【請求項８】
（１）請求項７に記載の微細構造体成形用型の上面側に硬化性シリコーン樹脂組成物を流し込む工程、
（２）上記硬化性シリコーン樹脂組成物を硬化させ硬化物を得る工程、及び
（３）上記硬化物を離型する工程
を有し、
上記線溝の幅が２０μｍ以上３５０μｍ以下である微細構造体の製造方法。
【発明の詳細な説明】
【技術分野】
【０００１】
本発明は、一又は複数の微細空間を有する微細構造体、及びこの微細構造体の製造方法に関する。
【背景技術】
【０００２】
近年、微細空間内において物質の分離・濃縮、化学反応、分析等を行う研究が盛んに行われている。物質の分離・濃縮や化学反応を微細空間内にて行えば、反応系の熱交換効率が大幅に向上し、大幅にエネルギーコストを節約することが可能となる。また、多種類の反応工程を微細空間に集積化することができれば、コンビナトリアル合成を容易に実現することができる。更には、分析システムを微小化することにより、分析時間を大幅に短縮し、試料量・廃棄量を大幅に低減することができる等、非常に多くの利点を有している。
【０００３】
微小化された分析システムとしては、例えばマイクロチップなどの数ｃｍ角程度以下のチップの表面に溝や孔が設けられたマイクロリアクタを用い、この溝や孔における分離、濃縮又は反応等を利用して微細空間内中で微量試料の分析を行う手法が提案されている。
【０００４】
上述のマイクロリアクタの材質としては、その加工性や精度の点から、ガラス、石英、シリコン等の無機材料が用いられているものが多い。このような無機材料を用いることにより、例えば、半導体微細加工技術において広く用いられている光リソグラフィー技術を利用し、ガラス基板やシリコン基板上にミクロンオーダーの溝や孔を自在に形成することができる（特開２００５−２０７９０１号公報等参照）。しかしながら、このような光リソグラフィー技術を用いた無機材料製のマイクロリアクタは、生産コストが増大し、大量生産に適しているとは言えない。
【０００５】
そこで、材質として合成樹脂を用いるマイクロリアクタが検討されている。合成樹脂製のマイクロリアクタは、生産コスト、廃棄物としての処理等の点でガラス等の無機材料よりも優れている。さらには、合成樹脂を用いることで金型を用いた成形を容易に行うことができるため、非常に高い生産性にて微細な形状を有するマイクロリアクタを製造することが可能である。
【０００６】
このような中、より微細な形状を有する合成樹脂製マイクロリアクタを形成するための技術として、微細な入れ子部材に係るもの（特開２００７−２８３５１３号公報参照）などが提案されている。上記入れ子部材を用いることで、より小型化された微細空間を形成することができる。微細空間をより小型化する技術が進む一方で、マイクロリアクタ自体をより小型化するためには、微細空間の小型化に加え、微細空間以外の部分、すなわち微細空間を区画する隔壁を小型化（薄型化）することが必要とされる。
【０００７】
しかしながら、特に合成樹脂を材質とした場合、この隔壁の薄型化に係る微細な加工成形は極めて困難である。また、従来マイクロリアクタに用いられている無機材料又は合成樹脂のいずれの材質においても、隔壁を薄型化すると隔壁が脆くなり、耐久性が低下することとなるため、隔壁を薄くすることには限界がある。
【先行技術文献】
【特許文献】
【０００８】
【特許文献１】特開２００５−２０７９０１号公報
【特許文献２】特開２００７−２８３５１３号公報
【発明の概要】
【発明が解決しようとする課題】
【０００９】
本発明は、このような事情に基づいてなされたものであり、構造体自体の更なる小型化を可能とし、かつ耐久性に優れた合成樹脂製の微細構造体を提供することを目的とする。
【課題を解決するための手段】
【００１０】
上記課題を解決するためになされた発明は、
一方の面に開口する一又は複数の微細空間を有する微細構造体であって、
上記一又は複数の微細空間を区画する隔壁の平均厚さ（Ｔ）が２０μｍ以上３５０μｍ以下であり、
基材としてシリコーン樹脂が用いられていることを特徴とする。
【００１１】
当該微細構造体によれば、一又は複数の微細空間を区画する隔壁の平均厚さをこのように薄く形成しているため、例えば、マイクロリアクタとして用いる際、このリアクタ自体の更なる小型化を可能とし、又はリアクタ自体に対して微細空間が占める割合を高めることができる。このように、更なる小型化がなされた、又は微細空間の占める割合が高い当該微細構造体は、マイクロリアクタなどとして微細空間で反応等を行うことの利点をより享受することができる。
【００１２】
また、当該微細構造体は、基材としてシリコーン樹脂が用いられているため柔軟性を有しており、薄い隔壁等の脆弱化を防ぎ、耐久性を高めることができる。更には、当該微細構造体は、シリコーン樹脂が用いられているため、隔壁等を容易に透明化することができ微細空間内の光学的観察等を容易にすることができるなど、作業性を向上させ、使用用途を広げることができる。
【００１３】
さらに、当該微細構造体は、シリコーン樹脂が用いられていることで耐久性に優れているため、マイクロリアクタ等そのものとして用いることに加え、マイクロリアクタ等を成形するための型としても用いることもできる。
【００１４】
上記一又は複数の微細空間の深さ（Ｄ）の隔壁の平均厚さ（Ｔ）に対するアスペクト比（Ｄ／Ｔ）としては２以上２５以下が好ましい。上記アスペクト比をこのように設けることで、微細空間を区画する隔壁の平均厚さが微細空間に対して相対的に薄くなり、微細構造体自体をより小型化することができ、微細構造体に対する微細空間の割合をより高めることができる。
【００１５】
当該微細構造体が微細粒子を含有することが好ましい。当該微細構造体が微細粒子を含有することで、微細粒子の種類等に応じ、強度を向上させると共に、微細空間内における反応の制御性の向上などの機能性を付与することができる。
【００１６】
上記複数の微細空間が格子状パターンで配設されているとよい。当該微細構造体は、このように微細空間を格子状パターンに配設することで、マイクロアレイとして用いることができ、多数の反応系を微小サイズで扱うことができる。
【００１７】
当該微細構造体のタイプＡデュロメータ硬度としては２０以上１２０以下が好ましい。当該微細構造体が上記硬度を有することで、適度な柔軟性を有し、この薄い隔壁等の脆弱化を効果的に防ぎ、耐久性をさらに向上させることができる。
【００１８】
上記一又は複数の微細空間が、他方の面に開口しているとよい。当該微細構造体によれば、このように微細空間が一方の面から他方の面に貫通していることで、微細空間内に溶液等を流入しやすくなり、各種のマイクロリアクタ等としての利用性が向上する。
【００１９】
上面に複数の線溝を有する柱状の微細構造体成形用型であって、上記複数の線溝が格子状に形成され、かつ両端が側面に開口していることを特徴とする微細構造体成形用型は、微細構造体の成形の際の離型性に優れ、好適に用いることができる。
【００２０】
本発明の微細構造体の製造方法は、
（１）上記微細構造体成形用型の上面側に、硬化性シリコーン樹脂組成物を流し込む工程、
（２）上記硬化性シリコーン樹脂組成物を硬化させ硬化物を得る工程、及び
（３）上記硬化物を離型する工程
を有し、
上記線溝の幅が、２０μｍ以上３５０μｍ以下である製造方法である。当該微細構造体の製造方法によれば、このように型により成形して構造体を得ることにより、薄い隔壁を備える微細構造体の大量生産を可能とする。
【００２１】
ここで、「微細空間」とは、ミクロンオーダーの三次元領域をいい、具体的には、断面積が０．１ｍｍ２以下の部分を有する３次元領域をいう。「一又は複数の微細空間を区画する隔壁」とは、微細構造体が複数の微細空間を有する場合は、この複数の微細空間同士を区画する壁をいい、微細構造体が一の微細空間を有する場合は、微細空間と他の空間とを区画する壁をいう。また、「深さ」において、微細空間が一方の面及び他方の面の両方に開口している場合は、両開口面間の長さをいう。また、「タイプＡデュロメータ硬度」とは、ＪＩＳ−Ｋ６２５３のデュロメータ硬さ試験（タイプＡデュロメータ）に準じて測定した値である。
【発明の効果】
【００２２】
以上説明したように、当該微細構造体は、基材としてシリコーン樹脂を用い、かつ微細空間を区画する隔壁を極めて薄くしているため、バイオチップをはじめとしたマイクロリアクタ等として用いる際に、このリアクタ自体の更なる小型化、又はリアクタに対して微細空間が占める割合を高めることを可能とし、かつ優れた耐久性を発揮させることができる。従って、当該微細構造体はバイオチップ等のマイクロアレイを始め、微細空間における物質の分離・濃縮、化学反応、分析等を行うマイクロリアクタ等の更なる小型化、高効率化を可能とする。また、ミクロンオーダーの保存容器、流路等としても用いることができる。さらには、同様の微細構造体を成形するための二次型、三次型、四次型等として用いることもできる。
【図面の簡単な説明】
【００２３】
【図１】（a）は本発明の微細構造体の一実施形態を示す模式的斜視図であり、（ｂ）はその模式的断面図である。
【図２】（ａ）は微細構造体成形用型を示す模式的斜視図、（ｂ）はこの模式的平面図、（ｃ）はこの模式的側面図である。
【発明を実施するための形態】
【００２４】
以下、適宜図面を参照しつつ、本発明の微細構造体及びこの微細構造体の製造方法の実施の形態を詳説する。
〔微細構造体〕
図１の微細構造体１は、直方体形状である。この微細構造体１は、四囲する４枚の側壁２、この４枚の側壁２内に格子状に形成される隔壁３を備え、この隔壁３によって区画され、一方の面（上面）及び他方の面（下面）に開口する複数の微細空間４を有している。
【００２５】
当該微細構造体１のサイズとしては特に限定されないが、例えば、縦及び横の長さとして、４ｍｍ以上１０００ｍｍ以下が好ましい。また、構造体１の高さ（上記上面及び下面の垂直方向の長さ）としては、４００μｍ以上３０００μｍ以下が好ましく、６００μｍ以上１２００μｍ以下がさらに好ましい。縦、横及び高さそれぞれの長さは、等しくても異なってもよい。
【００２６】
側壁２は、当該微細構造体１の外枠を形成している。側壁２の高さは、微細構造体１自体の高さとなっている。
【００２７】
側壁２の平均厚さとしては特に限定されないが、後述する隔壁３の平均厚さと等しいことが成形性の点からは好ましく、具体的には、２０μｍ以上３５０μｍ以下が好ましく、３０μｍ以上１５０μｍ以下がさらに好ましく、４０μｍ以上１２０μｍ以下が特に好ましい。側壁２の平均厚さを２０μｍ以上とすることで、側壁２に一定の強度を付与することができ、耐久性を高めることができる。また側壁２の平均厚さを３５０μｍ以下とすることで、構造体自体を小型化し、又は微細空間の占める割合を高めることができる。当該微細構造体１は、このように構造体自体の小型化又は微細空間割合を高めることで、熱交換効率の向上、分析時間の短縮、試料量や廃棄量の低減等のマイクロリアクタとしての利点をより発揮することができる。
【００２８】
隔壁３は、側壁２に平行又は垂直な、かつ縦横に等間隔な格子状に形成され、複数の各微細空間４を区画している。当該微細構造体１は、このように隔壁３が、格子状に形成されているため、微細空間４が格子状パターンで配設されることとなる。従って、当該微細構造体１は、マイクロアレイとして用いられることができ、当該微細構造体１により多数の反応系を微小サイズで扱うことができる。
【００２９】
この隔壁３の数としては、特に限定されないが、例えば、縦及び横に２０本以上１０００本以下設けるとよい。当該微細構造体１によれば、このように隔壁３を多数設けることで、多数の微細空間４を密に成形でき、１つのリアクタとして、多数の反応を同時に行うことが可能となる。
【００３０】
この各隔壁３間の縦横の間隔（Ｗ）としては、必要とする微細空間４の縦横のサイズに応じて適宜設定されるが、例えば、５０μｍ以上２００μｍ以下が好ましく、７０μｍ以上１６０μｍ以下がさらに好ましい。
【００３１】
隔壁３の平均厚さ（Ｔ）としては、２０μｍ以上３５０μｍ以下であり、３０μｍ以上１５０μｍが好ましく、４０μｍ以上１２０μｍ以下がさらに好ましい。隔壁３の平均厚さを上記範囲とすることで、上述の構造体自体の小型化又は微細空間４の占める割合を高めることを可能とする。なお、隔壁３の平均厚さが２０μｍ以下の場合は、構造体自体の耐久性が低下するおそれや、加工が困難となるおそれがある。
【００３２】
当該微細構造体１は、隔壁３の平均厚さをこのように薄くし、構造体１の小型化又は微細空間４の占める割合を高めることで、熱交換効率の向上、分析時間の短縮、試料量や廃棄量の低減等のマイクロリアクタとしての利点をより発揮することができる。特に、この隔壁３は、微細空間４の数の増加に伴って構造体全体に占める割合が高まるため、この隔壁３の平均厚さを薄くすることによる上述の効果は大きい。
【００３３】
微細空間４は縦方向に長い筒状、具体的には直方体形状を有し、上面（一方の面）及び下面（他方の面）の両面に開口している。当該微細構造体１は、このように微細空間４が一方の面から他方の面に貫通していることで、微細空間４内に溶液等を流入しやすくなるため、各種のマイクロリアクタ等としての利用性が向上する。また、このように微細空間４が貫通していることで、微細空間４内の洗浄等を容易に行うことができる。
【００３４】
この微細空間４のサイズは、上述の微細構造体１の外形、側壁２及び隔壁３のサイズ並びに隔壁３の数及び間隔を定めることによって決定される。この微細空間４のサイズとしては、例えば、縦及び横の長さが５０μｍ以上２００μｍ以下、深さが４００μｍ以上３０００μｍ以下、好ましくは６００μｍ以上１２００μｍ以下とすることができる。
【００３５】
微細空間４の深さ（Ｄ）の隔壁３の平均厚さ（Ｔ）に対するアスペクト比（Ｄ／Ｔ）としては、２以上２５以下が好ましく、４以上２０以下がさらに好ましく、６以上１８以下がさらに好ましく、１０以上１６以下が特に好ましい。当該微細構造体１は、このようなアスペクト比で形成することで、隔壁３を微細空間４に対して相対的に薄くすることができ、その結果、構造体自体のさらなる小型化を可能とし、また、構造体１に対して微細空間４が占める割合をより高めることができる。なお、微細空間４の深さ（Ｄ）は、当該微細構造体１の高さ及び隔壁３の高さと等しくなっている。
【００３６】
また、上記アスペク比（Ａ＝Ｄ／Ｔ）と、隔壁３の平均厚さ（Ｔ（μｍ））との関係においては、（１）５０≦Ｔ≦１００の場合は、下記式（１）を満たす関係、（２）１００≦Ｔ≦３５０の場合は、下記式（２）を満たす関係の範囲であることが好ましい。
Ａ≧Ｔ／５０                        ・・・（１）
Ａ≧｛（Ｔ−１００）／２５０｝＋２  ・・・（２）
【００３７】
微細空間４自体の深さ比としては、３以上１２以下が好ましく、５以上１０以下がさらに好ましい。当該微細構造体１は、微細空間４がこのように比較的高い深さ比を備えることで、同一面積でも高容量とすることができ、また、毛細管現象により微細空間４内部を容易に液体で充填させることができる。なお、当該微細構造体１は微小空間４がこのように高い深さ比を備えることで、一方及び他方の両面に開口していても、毛細管現象などにより液体を微細空間内部に留めることができ、微細空間４内での液体保持が可能となる。
【００３８】
なお、微細空間４の深さ比とは微細空間４の縦又は横の長さに対する深さの比をいう。また、微細空間４の縦と横との長さが異なる場合は、平均の長さとする。
【００３９】
微細構造体１を構成する側壁２及び隔壁３は基材としてシリコーン樹脂が用いられており、一体に成形されている。当該微細構造体１は、このように基材としてシリコーン樹脂を用いられているため一定の柔軟性を有し、その結果、薄型化された各壁等の脆弱化を防ぎ、耐久性を高めることができる。すなわち、このように薄い側壁２及び隔壁３が柔軟性を有することで、これらの薄くかつ高い壁に、例えばマイクロピペット等の器具が接触することによる破損の発生等を抑えることができるため、これらの各壁の薄型化が実現できる。
【００４０】
また、当該微細構造体１は、基材（主となる材質）としてシリコーン樹脂を用いているため、容易に透明化することができ、マイクロリアクタとして、例えば、微細空間４内の光学的観察、蛍光分析、分光分析等を可能とし、光反応を利用する分析や合成にも用いることができ、更にはレーザー等を利用することができる。従って、当該微細構造体１によれば、マイクロリアクタ等としての作業性を向上させるとともに、使用用途を広げることができる。
【００４１】
さらには、当該微細構造体１はシリコーン樹脂を用いているため、耐熱性や耐薬品性に優れており、各種用途のミクロンサイズのリアクタや、反応を伴わないミクロンサイズの容器集合体、流路などとして好適に用いることができる。
【００４２】
さらには、当該微細構造体１は、シリコーン樹脂を用いていることで耐熱性や耐薬品性に優れ、そのためマイクロリアクタそのものとして用いることに加え、マイクロリアクタを成形するための型としても用いることができる。
【００４３】
当該微細構造体１のタイプＡデュロメータ硬度としては、２０以上１２０以下が好ましく、３０以上１００以下がさらに好ましく、４０以上８０以下が特に好ましい。当該微細構造体１は上記範囲の硬度を有することで、適度な柔軟性を有し、薄い隔壁３等の脆弱化を効果的に防ぎ、耐久性をさらに向上させることができる。この硬度が２０未満の場合は柔らかすぎるため使用において微細空間４の形状が変形するおそれがある。逆に、この硬度が１２０を超えると、薄い隔壁３の脆弱性が顕著になり強度が低下するおそれがある。
【００４４】
当該微細構造体１が微細粒子を含有することが好ましい。当該微細構造体１が微細粒子を含有することで、微細粒子の種類等に応じ、強度を向上させると共に、微細空間４内での反応の制御性の向上など機能性を付与することができる。また、微細粒子を含有する微細構造体１は後に詳述するように、型を用いた成形の際の離型性が高まり、生産性が向上する。
【００４５】
この微小粒子としては、例えばガラス粒子、磁性粒子、その他金属粒子や無機粒子等が挙げられる。
【００４６】
ガラス粒子を含有した当該微細構造体１によれば、耐薬品性等をさらに向上させることができる。また、ガラス粒子の含有率を高めた当該微細構造体１は、焼成させることで、焼結ガラス製の微細構造体を得ることができる。
【００４７】
このガラス粒子の成分の具体例としては、
１．酸化鉛、酸化ホウ素及び酸化ケイ素（ＰｂＯ−Ｂ２Ｏ３−ＳｉＯ２系）、
２．酸化亜鉛、酸化ホウ素及び酸化ケイ素（ＺｎＯ−Ｂ２Ｏ３−ＳｉＯ２系）、
３．酸化鉛、酸化ホウ素、酸化ケイ素及び酸化アルミニウム
（ＰｂＯ−Ｂ２Ｏ３−ＳｉＯ２−Ａｌ２Ｏ３系）、
４．酸化鉛、酸化亜鉛、酸化ホウ素及び酸化ケイ素
（ＰｂＯ−ＺｎＯ−Ｂ２Ｏ３−ＳｉＯ２系）、
５．酸化ビスマス、酸化ホウ素及び酸化ケイ素
（Ｂｉ２Ｏ３−Ｂ２Ｏ３−ＳｉＯ２系）、
６．酸化亜鉛、酸化リン及び酸化ケイ素（ＺｎＯ−Ｐ２Ｏ５−ＳｉＯ２系）、
７．酸化亜鉛、酸化ホウ素及び酸化カリウム（ＺｎＯ−Ｂ２Ｏ３−Ｋ２Ｏ系）、
８．酸化リン、酸化ホウ素及び酸化アルミニウム
（Ｐ２Ｏ５−Ｂ２Ｏ３−Ａｌ２Ｏ３系）、
９．酸化亜鉛、酸化リン、酸化ケイ素及び酸化アルミニウム
（ＺｎＯ−Ｐ２Ｏ５−ＳｉＯ２−Ａｌ２Ｏ３系）、
１０．酸化亜鉛、酸化リン及び酸化チタン（ＺｎＯ−Ｐ２Ｏ５−ＴｉＯ２系）、
１１．酸化亜鉛、酸化ホウ素、酸化ケイ素及び酸化カリウム
（ＺｎＯ−Ｂ２Ｏ３−ＳｉＯ２−Ｋ２Ｏ系）、
１２．酸化亜鉛、酸化ホウ素、酸化ケイ素、酸化カリウム及び酸化カルシウム
（ＺｎＯ−Ｂ２Ｏ３−ＳｉＯ２−Ｋ２Ｏ−ＣａＯ系）、
１３．酸化亜鉛、酸化ホウ素、酸化ケイ素、酸化カリウム、酸化カルシウム及び酸化アルミニウム（ＺｎＯ−Ｂ２Ｏ３−ＳｉＯ２−Ｋ２Ｏ−ＣａＯ−Ａｌ２Ｏ３系）、
１４．酸化ホウ素、酸化ケイ素及び酸化アルムニウム
（Ｂ２Ｏ３−  ＳｉＯ２−Ａｌ２Ｏ３系）、
１５．酸化ホウ素、酸化ケイ素及び酸化ナトリウム
（Ｂ２Ｏ３−ＳｉＯ２−Ｎａ２Ｏ系）
等が挙げられる。これらの中でも、環境に配慮した無鉛ガラス（２．及び５．〜１５．の混合物）が好ましい。
【００４８】
上記磁性粒子とは、強磁性又は常磁性を有する粒子であり、強磁性を有する粒子としては、例えば、ガンマＦｅ２Ｏ３、Ｆｅ３Ｏ４、バリウムフェライト、鉄、ニッケル、コバルトの粒子等を挙げることができる。磁性粒子を含有する微細構造体１によれば、後述するように、型を用いた成形の際に、容易に型から成形された当該構造体１を取り出すことができ、生産性が向上する。また、当該微細構造体１によれば、磁性領域内での反応系など特殊な用途にも対応可能なマイクロリアクタとして用いることができる。
【００４９】
また、当該微細構造体１は、上記金属粒子や無機粒子として、白金、パラジウム、ゼオライト等の触媒機能を有するものを微細空間４と接触するように隔壁３等に含有させるとよい。当該微細構造体１によれば、このように含有させた粒子が触媒として機能することで微細空間４内での特定の反応に対する反応性を高めることができる。
【００５０】
さらには、当該微細構造体１は、上記金属粒子を高含有率で含有させることもできる。このように金属粒子が高含有されている微細構造体１は、ガラス粒子を含有する場合と同様に、焼成させることで、焼結金属製の微細構造体を得ることができる。
【００５１】
これらの微細粒子の平均粒径としては、隔壁３等の厚みと比して比較的小さいものが成形性の点から好ましく、例えば、０．０１μｍ以上１０μｍ以下程度である。また、これらの微細粒子の含有率は、目的によって異なり、０．１質量％以上９０質量％以下とすることができる。例えば、焼結微細構造体を得るために、ガラス粒子や金属粒子を含有した微細構造体は、この含有率として２０質量％以上９０質量％以下程度が好ましい。
【００５２】
また、これらの微細粒子の形状としては、特に限定されず、例えば球状、柱状、板状、針状、無定形状などが挙げられる。
【００５３】
当該微細構造体１には、微細空間内に電極等を設けることもできる。当該微細構造体１は、基材として導電性を有しないシリコーン樹脂を用いているため、構造体内又は微細空間内に導電性のある回路、電極等を内蔵させることも可能となり、このように、微細構造体１に電極を設けることで、例えば、遺伝子解析用途、遺伝子増幅用途、創薬開発用途、化学合成・分析用途等、活用の幅を広げることができる。
【００５４】
以上説明したように、当該微細構造体１は、微細空間４を区画する隔壁３を極めて薄くしているため、バイオチップをはじめとしたマイクロリアクタ等として用いる際に、このリアクタ自体の更なる小型化、又はリアクタに対して微細空間の占める割合を高めることができる。また、微細構造体１は基材としてガラス焼結体が用いられているため、耐薬品性、耐熱性及び熱に対する形状安定性が高い。従って、微細構造体１は、微細空間４における物質の分離・濃縮、化学反応、分析等を行うバイオチップをはじめとしたマイクロリアクタ等のさらなる小型化、高効率化を可能とする。また、微細構造体１は、ミクロンオーダーの保存容器、流路等としても用いることができる。
【００５５】
なお、「バイオチップ」とは、ＤＮＡ、蛋白質、糖鎖等のバイオ分子、や細胞等を基板上（支持体）に固定化し、固定化されたバイオ分子等と、バイオ分子あるいはそれ以外の化合物を接触させ、生じた特異的な相互作用を検出するものを意味し、ＤＮＡチップ、マイクロチップ、バイオセンサー、Ｌａｂ  ｏｎ  ａ  ｃｈｉｐ及びμ−ＴＡＳ（Ｍｉｃｒｏ  Ｔｏｔａｌ  Ａｎａｌｙｓｉｓ  Ｓｙｓｔｅｍ）等が含まれる。
【００５６】
〔微細構造体の製造方法〕
次に、当該微細構造体の製造方法について説明する。当該微細構造体の製造方法は、
（１）上面に複数の線溝を有する柱状の微細構造体成形用型の上面側に硬化性シリコーン樹脂組成物を流し込む工程、
（２）上記硬化性シリコーン樹脂組成物を硬化させ硬化物を得る工程、及び
（３）上記硬化物を離型する工程
を有する。以下、各工程について説明する。
【００５７】
（１）上面に複数の線溝を有する柱状の微細構造体成形用型の上面側に硬化性シリコーン樹脂組成物を流し込む工程
上記（１）の工程で用いられる型としては、図２の微細構造体成形用型１１を好適に用いることができる。この微細構造体成形用型１１は、四角柱形状を有し、上面に格子状に設けられる複数の線溝１２を備えている。
【００５８】
複数の線溝１２は、四角形状の上面の一辺と垂直又は平行に設けられている。また、これらの線溝１２は、それぞれの両端が型１１の側面に開口している。この型１１によればこのように線溝１２が設けられているので、後述するように、硬化したシリコーン樹脂組成物の離型性に優れている。
【００５９】
これらの線溝１２のサイズや間隔等が、微細構造体の隔壁のサイズや間隔等を決定することとなる。すなわち、線溝１２の深さ（ｄ）が隔壁３の高さ（微細領域４の深さ（Ｄ））とほぼ等しくなり、線溝１２の幅（ｔ）が隔壁３の厚さ（Ｔ）とほぼ等しくなり、線溝１２の間隔（ｗ）が隔壁３の間隔（Ｗ）とほぼ等しくなる。従って、この線溝１２のサイズ及び間隔は所望する微細構造体の隔壁３のサイズ及び間隔等に応じて決定される。
【００６０】
線溝１２の深さ（ｄ）としては、４００μｍ以上３０００μｍ以下が好ましく、６００μｍ以上１２００μｍ以下がさらに好ましい。線溝１２の幅（ｔ）としては、２０μｍ以上３５０μｍ以下が好ましく、３０μｍ以上１５０μｍ以下がさらに好ましく、４０μｍ以上１２０μｍ以下が特に好ましい。線溝１２の幅（ｔ）に対する深さ比（ｄ／ｔ）としては、２以上２５以下が好ましく、４以上２０以下がより好ましく、６以上１８以下がさらに好ましく、１０以上１６以下が特に好ましい。当該製造方法によれば、このように線溝１２の深さ（ｄ）を幅（ｔ）に対して大きくした型を用いた場合においても、樹脂の成形及び離型が可能であり、微細構造体を得ることができる。
【００６１】
線溝１２間の間隔（ｗ）としては、５０μｍ以上２００μｍ以下が好ましく、７０μｍ以上１６０μｍ以下がさらに好ましい。また、線溝１２の縦及び横の本数としては、２０本以上１０００本以下が好ましい。縦横複数の線溝１２によって形成される格子状形状の領域全体の一辺の長さとしては、３ｍｍ以上５００ｍｍ以下が好ましい。当該製造方法によれば、このように線溝１２の本数を増やし、格子状部分を広くした型を用いた場合においても、樹脂の成形及び離型が可能であるため、微細空間を多く備える微細構造体を得ることができる。
【００６２】
線溝１２の形成方法としては、この微細な線溝１２を成形することができる限り特に限定されず、レーザー加工、旋盤切削加工等の公知の方法を用いることができる。
【００６３】
当該型１１の材質としては、このような微細な線溝１２を設けることが可能でかつ、一定の強度を有するものであれば特に限定されないが、耐食性の点から鋼が好ましく、ステンレス鋼がさらに好ましい。また、当該型１１の材質の表面硬さ（ＨＲＣ）としては、耐久性などの点から、３０以上が好ましく、３５以上がさらに好ましく、５０以上が特に好ましい。また、この上限としては、加工性の点からは、６０が好ましい。当該型１１の材質としては、具体的には日立金属株式会社製のプラスチック成形用高耐食高硬度金型鋼「ＡＳＬ４０７」等を挙げることができる。
【００６４】
（１）の工程で用いられる硬化性シリコーン樹脂組成物は、微細な成形が可能なものであれば特に限定されず、公知のものを用いることができる。
【００６５】
この硬化性シリコーン樹脂組成物の粘度としては、１０００ｍＰａ・ｓ以上２００００ｍＰａ・ｓ以下が好ましく、３０００ｍＰａ・ｓ以上１００００ｍＰａ・ｓ以下がさらに好ましい。硬化性シリコーン樹脂組成物が、上記範囲の粘度を有することで、微細な線溝１２に組成物が好適に流れ込むため、線溝１２の形状を転写することができ、薄い隔壁を備える当該微細構造体を得ることができる。
【００６６】
この硬化性シリコーン樹脂組成物の型１１表面に対する表面接触角としては、２０以上５０以下が好ましく、２５以上４０以下がさらに好ましい。硬化性シリコーン樹脂組成物が、型１１表面に対して、上記範囲の表面接触角を有することで、高いぬれ性を備え、微細な線溝１２に組成物が好適に流れ込むため、線溝１２の形状を転写することができ、薄い隔壁を備える当該微細構造体を得ることができる。なお、前記の表面接触角は、協和界面化学株式会社製の接触角計ＤＭ−７００を用い、硬化性シリコーン樹脂組成物の液滴約２．０μｌを金型（ＡＳＬ−４００）に垂らし、滴下後３０秒後の液滴の状態を画像処理にて測定した角度である。
【００６７】
この硬化性シリコーン樹脂組成物としては、例えば、（Ａ）オルガノポリシロキサン、（Ｂ）硬化剤及び必要に応じてその他の添加物を含有するものを挙げることができる。
【００６８】
（Ａ）オルガノポリシロキサンは、主剤となるものである。このオルガノポリシロキサンのケイ素原子に結合している基としては、置換又は非置換の一価炭化水素基、水酸基、アルコキシ基等が挙げられる。置換又は非置換の一価炭化水素基としては、例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；フェニル基、トリル基、キシリル基、ナフチル基等のアリール基；ベンジル基、フェネチル基、フェニルプロピル基等のアラルキル基；３，３，３−トリフルオロプロピル基、３−クロロプロピル基等のハロゲン化アルキル基；ビニル基、アリル基、プロペニル基、ブテニル基、ペンテニル基、ヘキセニル基等のアルケニル基等が挙げられ、これらの中でも、メチル基、フェニル基、３，３，３−トリフルオロプロピル基が好ましく、メチル基、フェニル基が特に好ましい。
【００６９】
このオルガノポリシロキサンの分子構造は限定されず、例えば、直鎖状、分岐鎖状、一部分岐を有する直鎖状が挙げられ、流動性の点から、直鎖状又は一部分岐を有する直鎖状のものが好ましい。なお、このオルガノポリシロキサンの分子構造が直鎖状であり、ケイ素原子に結合している主な基がメチル基の場合、オルガノポリシロキサンは、ポリジメチルシロキサンとなる。このポリジメチルシロキサンは、優れた流動性を有し、微細な線溝１２間に確実に流れ込むことができるため、好ましい。
【００７０】
この硬化性シリコーン樹脂組成物の硬化タイプとしては、特に限定されないが、ヒドロシリル化付加反応硬化型又は縮合反応硬化型のものが好ましい。
【００７１】
硬化性シリコーン樹脂組成物がヒドロシリル化付加反応硬化型である場合、（Ａ）オルガノポリシロキサンは、ケイ素原子に結合した上記アルケニル基を１分子中に２個以上、好ましくは３個以上有するオルガノポリシロキサンが好ましい。また、ケイ素原子に結合する上記アルケニル基としてはビニル基が好ましい。アルケニル基は、分子鎖末端及び／又は側鎖にあればよく、少なくとも１個のアルケニル基が分子鎖末端のケイ素原子、好ましくは分子鎖両末端のケイ素原子に結合しているとよい。この場合、アルケニル基以外のケイ素原子に結合する基としては、上記アルキル基、アリール基が好ましい。
【００７２】
このようなオルガノポリシロキサンとしては、例えば、分子鎖両末端ジメチルビニルシロキシ基封鎖ポリジメチルシロキサン、分子鎖両末端メチルジビニルシロキシ基封鎖ポリジメチルシロキサン、分子鎖両末端ジメチルビニルシロキシ基封鎖ジメチルシロキサン・メチルフェニルシロキサン共重合体、分子鎖両末端トリメチルシロキシ基封鎖ジメチルシロキサン・メチルビニルシロキサン共重合体、分子鎖両末端ジメチルビニルシロキシ基封鎖ジメチルシロキサン・メチルビニルシロキサン共重合体等が挙げられる。これらは１種単独でも２種以上組み合わせて使用することができる。
【００７３】
硬化性シリコーン樹脂組成物が縮合反応硬化型である場合、（Ａ）オルガノポリシロキサンは１分子中に少なくとも２個のシラノール基（即ち、ケイ素原子結合水酸基）及び／又はケイ素原子結合加水分解性基を、好ましくは分子鎖両末端に有するオルガノポリシロキサンであるとよい。
【００７４】
この加水分解性基としては、例えば、アセトキシ基、オクタノイルオキシ基、ベンゾイルオキシ基等のアシロキシ基；ジメチルケトオキシム基、メチルエチルケトオキシム基、ジエチルケトオキシム基等のケトオキシム基；メトキシ基、エトキシ基、プロポキシ基等のアルコキシ基；メトキシエトキシ基、エトキシエトキシ基、メトキシプロポキシ基等のアルコキシアルコキシ基；ビニロキシ基、イソプロペニルオキシ基、１−エチル−２−メチルビニルオキシ基等のアルケニルオキシ基；ジメチルアミノ基、ジエチルアミノ基、ブチルアミノ基、シクロヘキシルアミノ基等のアミノ基；ジメチルアミノキシ基、ジエチルアミノキシ基等のアミノキシ基；Ｎ−メチルアセトアミド基、Ｎ−エチルアセトアミド基、Ｎ−メチルベンズアミド基等のアミド基等が挙げられる。
【００７５】
このようなオルガノポリシロキサンとしては、例えば、分子鎖両末端シラノール基封鎖ポリジメチルシロキサン、分子鎖両末端シラノール基封鎖ジメチルシロキサン・メチルフェニルシロキサン共重合体、分子鎖両末端トリメトキシシロキシ基封鎖ポリジメチルシロキサン、分子鎖両末端トリメトキシシロキシ基封鎖ジメチルシロキサン・メチルフェニルシロキサン共重合体、分子鎖両末端メチルジメトキシシロキシ基封鎖ポリジメチルシロキサン、分子鎖両末端トリエトキシシロキシ基封鎖ポリジメチルシロキサン、分子鎖両末端２−トリメトキシシロキシエチル基封鎖ポリジメチルシロキサン等が挙げられる。これらは１種又は２種以上組み合わせて使用することができる。
【００７６】
（Ｂ）硬化剤は、上記（Ａ）オルガノポリシロキサンの硬化タイプに応じて硬化させ得るものであれば、特に限定されず、シリコーン樹脂の硬化剤として周知のヒドロシリル化付加反応硬化型の硬化剤、縮合反応硬化型の硬化剤、有機過酸化物等が挙げられ、ヒドロシリル化付加反応硬化剤、縮合反応硬化剤が好ましい。
【００７７】
（Ｂ）硬化剤がヒドロシリル化付加反応硬化剤である場合、この（Ｂ）硬化剤は、１分子中にケイ素原子結合水素原子（即ち、ＳｉＨ基）を平均２個以上、好ましくは３個以上有するオルガノハイドロジェンポリシロキサンと白金系触媒とを含むものである。このオルガノハイドロジェンポリシロキサンは、アルケニル基を有する（Ａ）オルガノポリシロキサンに付加反応する架橋剤として機能するものである。
【００７８】
このオルガノハイドロジェンポリシロキサンとしては、例えば、１，１，３，３，−テトラメチルジシロキサン、１，３，５，７−テトラメチルシクロテトラシロキサン、分子鎖両末端ジメチルハイドロジェンシロキシ基封鎖ジメチルポリシロキサン、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルシロキサン・メチルハイドロジェンシロキサン共重合体が挙げられる。これらは１種又は２種以上組み合わせて使用することができる。
【００７９】
オルガノハイドロジェンポリシロキサンと共に用いられる白金系触媒は、組成物の硬化を促進するための触媒であり、例えば、塩化白金酸、塩化白金酸のアルコール溶液、白金のオレフィン錯体、白金のアルケニルシロキサン錯体、白金のカルボニル錯体等が挙げられる。
【００８０】
（Ｂ）硬化剤が縮合反応硬化型の硬化剤である場合、この（Ｂ）硬化剤は、１分子中に少なくとも３個のケイ素原子結合加水分解性基を含有するシラン、又はその部分加水分解縮合物を挙げることができる。上記シランとしては、式：Ｒ１ａＳｉＸ４−ａ（式中、Ｒ１は置換又は非置換の一価炭化水素基、Ｘは加水分解性基、ａは０又は１である。）で表されるものが好ましい。上記Ｒ１としては、メチル基、エチル基等のアルキル基；ビニル基、アリル基、プロペニル基等のアルケニル基；フェニル基等のアリール基が好ましい。上記Ｘとしては、上記加水分解性基として例示したものと同じものが挙げられ、例えばアルコキシ基、ケトオキシム基、アセトキシ基、アミノ基、アミノキシ基等が挙げられる。
【００８１】
このようなシラン又はその部分化水分解縮合物としては、例えば、メチルトリエトキシシラン、ビニルトリエトキシシラン、ビニルトリアセトキシシラン、エチルオルソシリケート等、及びこれらの部分化水分解縮合物が挙げられる。これらは１種単独でも２種以上組み合わせても使用することができる。
【００８２】
（Ｂ）硬化剤が縮合反応硬化型の硬化剤である場合は、更に、任意成分として縮合反応用触媒を含有させてもよい。この縮合反応用触媒としては、例えば、テトラブチルチタネート、テトライソプロピルチタネート等の有機チタン酸エステル；ジイソプロポキシビス（エチルアセトアセテート）チタン、ジイソプロポキシビス（アセチルアセトアセテート）チタン等の有機チタンキレート化合物；アルミニウムトリス（アセチルアセトナート）、アルミニウムトリス（エチルアセトアセテート）等の有機アルミニウム化合物；ジルコニウムテトラ（アセチルアセトナート）、ジルコニウムテトラブチレート等の有機ジルコニウム化合物；ジブチルスズジラウレート、ジブチルスズジ（２−エチルヘキサノエート）等の有機スズ化合物；ナフテン酸スズ、オレイン酸スズ、ブチル酸スズ、ナフテン酸コバルト、ステアリン酸亜鉛等の有機カルボン酸の金属塩；ヘキシルアミン、燐酸ドデシルアミン等のアミン化合物又はその塩；ベンジルトリエチルアンモニウムアセテート等の４級アンモニウム塩；酢酸カリウム、硝酸リチウム等のアルカリ金属の塩；ジメチルヒドロキシルアミン、ジエチルヒドロキシルアミン等のジアルキルヒドロキシルアミン；グアニジル基含有有機ケイ素化合物等が挙げられる。これらは１種単独でも２種以上組み合わせても使用することができる。
【００８３】
（１）の工程で用いられる硬化性シリコーン樹脂組成物は、（Ａ）オルガノポリシロキサン及び（Ｂ）硬化剤に加えて、その他の添加物として、ワックス、充填剤、難燃性付与剤、硬化促進剤、可塑剤、消泡剤等を含有してもよい。
【００８４】
上記ワックスは、硬化性シリコーン樹脂組成物に含有されることにより、硬化した樹脂の当該型からの離型性を向上させることができる。このワックスとしては、例えば、パラフィンワックス、マイクロクリスタリンワックス等の石油ワックス；カルナバワックス、キャンデリラワックス、ライスワックス、木蝋等の植物系ワックス；蜜蝋、鯨蝋等の動物系ワックス；モンタンワックス、オゾケライト、セレシン等の鉱物系ワックス；シリコーン変性されたワックス（即ち、ケイ素原子結合１価有機基（側鎖置換基）として、例えばステアロキシ基等の炭素原子数１０〜２５程度のアシロキシ基、炭素原子数１０〜２０程度の長鎖アルキル基、ポリエステル基、スチリル基等の１種又は２種以上で変性された、ワックス様のオルガノポリシロキサン）等を挙げることができる。これらのワックスは、１種単独でも２種以上を組み合わせても使用することができる。
【００８５】
また、微細構造体が上述の微細粒子を含有する場合は、この硬化性樹脂組成物に上記微細粒子を含有させるとよい。なお、微細構造体が微細粒子を含有する場合は、このように（１）の工程において硬化性シリコーン樹脂組成物に微細粒子を含有させること以外に、微細粒子を直接線溝１２に入れ込み、その後、別途硬化性樹脂組成物を型１１上面側に流し込んでもよい。
【００８６】
当該型１１の上面側に硬化性シリコーン樹脂組成物を流し込む際には、樹脂組成物がこの型１１の側面に流れ落ちないように、上面の四方を耐熱フィルム等で囲った後に行うとよい。このように上面を耐熱フィルム等で囲って組成物を流し込むことで、樹脂組成物が側面に流れ落ちるのを防止し、上面に厚く樹脂組成物を積層させることができる。また、このように樹脂組成物を上面に厚く積層すると、硬化後、この硬化物の離型を容易に行うことができるなど、作業性が向上する。
【００８７】
なお、この型１１の上面側に硬化性シリコーン樹脂組成物を薄く流し込んだ後に、他の硬化性樹脂組成物をその上側に流し込んでもよい。この他の樹脂組成物としては、硬化性を有し、かつ最初に流し込んだ硬化性樹脂組成物と一体となって硬化することができれば特に限定されず、汎用性のある硬化性シリコーン樹脂組成物やその他の硬化性樹脂組成物でもよい。このように、他の樹脂組成物を用いて硬化物に厚みを付けることで、コストを抑えつつ、作業性を向上させることができる。
【００８８】
また、この型１１の上面側に流し込んだ硬化性シリコーン樹脂組成物又は他の樹脂組成物には、硬化させた後に離型しやすいように、また、硬化により得られる硬化物の取扱性を向上させるために、ボルト等の保持部材を一部を露出させつつ埋め込んでもよい。なおこの保持部材は、型１１の上面の面積等に応じ、一又は複数埋め込むことができる。
【００８９】
硬化性シリコーン組成物に微細粒子として磁性粒子を含有させた場合、又は、磁性粒子を線溝１２に入れ込んだ後に硬化性シリコーン組成物を流し込んだ場合においては、組成物が線溝１２に十分流れ込むまでしばらく静置した後、この型１１及び硬化性シリコーン樹脂組成物に対して、型１１の上面側に向かう方向又はその反対方向の磁場をかけるとよい。
【００９０】
このように磁場をかけることで、磁性粒子が線溝１２上を含む型１１の上面側に移動することとなる。この磁性粒子が、線溝１２表面を含む型１１の上面に移動することで、樹脂組成物と線溝１２等表面とが直接接触する部分を減少させることとなる。従って、このように磁場をかけることで、硬化したシリコーン樹脂を離型する際に、シリコーン樹脂と線溝１２を含む型の上面との密着性が低減し、摩擦抵抗が低下することで、離型しやすくなる。
【００９１】
この磁場をかける手段としては、特に限定されず、例えば、型１１の下面側に磁石を近接させること等が挙げられる。
【００９２】
（２）硬化性シリコーン樹脂組成物を硬化させ硬化物を得る工程
型１１の上面側に硬化性シリコーン樹脂組成物を流し込んだ後、この硬化性シリコーン樹脂組成物を硬化させる。なお、この樹脂組成物を流し込んだ後、型１１の上面の線溝１２に組成物が十分流れ込むまで、しばらく静置するとよい。この静置する時間は用いる硬化性シリコーン樹脂組成物の粘度等によって適宜設定されるが、例えば、６時間から４８時間程度である。
【００９３】
硬化性シリコーン樹脂組成物を型１１の上面側に流し込み、しばらく静置した後にこの組成物を硬化させる。この硬化性シリコーン樹脂組成物を硬化させる方法としては、特に限定されず、硬化性シリコーン樹脂組成物の種類等に応じた熱付与等を適宜行うとよい。この硬化時間としては、特に限定されないが、熱付与の場合は、例えば、１５分以上２時間以下程度である。
【００９４】
（３）硬化物を離型する工程
上記硬化性シリコーン樹脂組成物を硬化させ硬化物を得た後、この硬化物を離型する。この硬化物（硬化したシリコーン樹脂）を離型する際には、型１１上面の一辺側から型１１と硬化物との間を少しずつ押し広げるように離型させるとよい。この型１１には、線溝１２の両端が側面に開口しているように形成されているため、このように一辺側から離型させることで、硬化したシリコーン樹脂と型１１との間に線溝１２の一端から隙間を生じさせることができ、この密接した両者を引き離していくことができる。
【００９５】
なお、このように一辺側から硬化物を離型する際には、線溝１２と硬化物との間に、液体、特に界面活性剤水溶液を進入させながら行うとよい。この界面活性剤水溶液としては特に限定されず、市販の石鹸や洗剤等を用いればよい。このように、線溝１２と硬化物との間に、界面活性剤水溶液等を進入させながら離型することで、この線溝１２と硬化物との密着を弱め、摩擦抵抗を下げることで作業性が向上すると共に、隔壁の破断の発生等を防止することができる。
【００９６】
また、工程（１）で型に流し込んだ硬化性シリコーン組成物等にボルト等の保持部材を埋め込んだ場合は、この保持部材を型１１の上面に対して水平又は垂直方向に振動させる又は力を加えた後、あるいは振動又は力を加えつつ、保持部材を上方に引き上げることにより離型させることよい。このように保持部材を用いて離型させることで、線溝１２と硬化物との密着を解離しつつ、離型させることができるため、作業性が向上すると共に隔壁の破断の発生等を防止することができる。
【００９７】
このように型１１から離型した硬化物（硬化したシリコーン樹脂）は、必要に応じて、周辺部等の不要部分を切り取り、微細構造体として用いることができる。
【００９８】
なお、本発明の微細構造体は上記実施形態に限定されるものではなく、例えば、当該微細構造体が、四囲する４枚の側壁及びこの４枚の側壁内に格子状に形成される隔壁に加えて、これらによって区画される微細空間の一方の端部を封止するように設けられる底板を備えていてもよい。このような底板を備える微細構造体であれば、この底板によって微細空間内の溶液等が流れ出ることを確実に防ぐことができ、各種のマイクロリアクタ等としての利用性が向上する。また、底板部分に所定形状を設けることで、保持部分とすることもできるため、微細な構造体の取扱性が向上する。また、このような微細構造体は微小な試料を保存する容器としても利用することができる。なお、この微細空間の一方の端部を封止する底板は、シリコーン樹脂製であっても他の材質から形成されていてもよい。
【００９９】
また、当該微細構造体において各隔壁が微細空間の間を完全に遮っていなくてもよい。このような微細構造体とすることで、例えば、微細空間の間の溶液の移動が可能となり複数の反応工程を経るマイクロリアクタとして利用することもできる。
【０１００】
さらには、当該微細構造体の複数の微細空間が格子状パターンに配設されていなくてもよい。また、微細空間の深さ方向に垂直な面における断面形状は、正方形、長方形、その他多角形、円、楕円等いずれの形でもよい。当該微細構造体は、様々な微細空間を配設することで、各種用途のマイクロリアクタ、又はミクロンサイズの保存容器や、流路としても用いることができる。
【実施例】
【０１０１】
以下、実施例に基づいて本発明を詳述するが、この実施例の記載に基づいて本発明が限定的に解釈されるものではない。
【０１０２】
型として縦２０ｍｍ×横２０ｍｍ×高さ２０ｍｍの立方体状の高耐食高硬度金型鋼（ＡＳＬ４０７）に研削にて格子状の線溝を施したものを用いた。この線溝の幅は６３μｍ、深さは８００μｍ、線溝間の間隔は１３７μｍ、縦及び横方向の線溝の数は各２５本とした。このように設けた格子状部分の一辺の長さは５ｍｍとなった。
【０１０３】
硬化性シリコーン樹脂組成物としては、信越化学工業株式会社製の２液硬化型の高精細転写用印象材（主剤：ＳＩＭ−２６０、硬化剤：ＣＡＴ−２６０）を使用した。なおこの高精細転写用印象材は、付加反応硬化型タイプであり、硬化剤において白金系触媒を含むものであり、粘度は７０００ｍＰ・ｓのものである。また、この高精細転写用印象材の型に対する表面接触角は３２°であった。
【０１０４】
まず、硬化シリコーン樹脂組成物として、主剤のＳＩＭ−２６０（２ｍｌ、２０６０ｍｇ）と硬化剤ＣＡＴ−２６０（０．２ｍｌ、２０６ｍｇ）を均一になるまでよく混ぜ合わせた。その後、予め上記型の上面の周りを囲うように耐熱フィルム（ポリイミドフィルム）をプール状になるように張り合わせ、プール状としたこの型の上面に上記硬化性シリコーン樹脂組成物を流し込んだ。
【０１０５】
硬化性シリコーン樹脂組成物を流し込んだ後、室温で２４時間静置した。その後、１５０℃の乾燥機で３０分間加熱し、硬化性シリコーン樹脂組成物を硬化させた。シリコーン樹脂の硬化後、ポリイミドフィルムを取り除き、型と硬化した樹脂との隙間に石鹸水を練りこむように進入させながら徐々に剥離し、硬化したシリコーン樹脂（硬化物）を離型した。
【０１０６】
離型した硬化物は、格子状の部分（線溝が交わる部分）以外を切り取り、微細構造体（マイクロアレイ）を得た。この得られた微細構造体の顕微鏡写真を図３に示す。
【０１０７】
この得られた微細構造体のサイズは、隔壁の平均厚さが６３μｍ、隔壁の高さ（微細空間の深さ）が８００μｍ、アスペクト比（微細空間の深さの隔壁の平均厚さに対する比）が１２．７、微細空間の一辺が１３７μｍ、側壁（隔壁）の長さが縦横５ｍｍであった。使用した型の線溝のサイズがそのまま転写された形となった。
【産業上の利用可能性】
【０１０８】
本発明の微細構造体は、微細空間を密に配設しているため、バイオチップを始めとした各種のマイクロリアクタとして用いることができる。具体的には、当該微細構造体はこのような微細構造を有することでマイクロリアクタとして分析時間の短縮、小サンプル化、並列処理を可能とし、例えば医療分野においては、病院の臨床検査、ベッドサイド、手術室等で使用できるバイオチップとして使用することができる。また、当該微細構造体は、遺伝子解析用途としてのバイオチップとして使用することもできる。
【０１０９】
また、当該微細構造体は、コンビナトリアルケミストリー分野に用いることで、反応器や流路の微細化によって、合成・分析に要する時間を短縮化させることができ、加えて薬品や廃液量の大幅な低減も達成される。
【０１１０】
加えて、当該微細構造体は、精密でかつ大量生産を可能とすることから、創薬開発におけるスクリーニング用途、化学品の合成・分析、工業生産用途など、産業上大量に使用されうる用途において特に効果的に用いることができる。
【符号の説明】
【０１１１】
１    微細構造体
２    側壁
３    隔壁
４    微細空間
１１  微細構造体成形用型
１２  線溝
【図１】
2011183512.tif 000003
【図２】
2011183512.tif 000004